(57)【要約】【課題】低コストであり、かつ止水性能に優れる漏水補修工法を提案する。【解決手段】表面石張構造物の漏水を補修する補修工法であって、張石間の隙間孔１４に軟質ＰＶＣ製の注入管３０を挿入する挿入工程と、挿入した前記注入管３０を通じてセメントスラリーＳを前記表面石張構造物の内部空隙１７へ充填する充填工程とを有し、充填した前記セメントスラリーＳにより前記内部空隙１７を埋める。【選択図】図４
2013060749.tif 000002
【特許請求の範囲】
【請求項１】
表面石張構造物の漏水を補修する補修工法であって、
張石間に存在する隙間孔に、軟質又は可撓性を有する材料からなる注入管を挿入する挿入工程と、
挿入した前記注入管を通じて水硬性の充填材を前記表面石張構造物の内部空隙へ充填する充填工程とを有し、
充填した前記充填材により前記内部空隙を埋める表面石張構造物の漏水を補修する補修工法。
【請求項２】
前記注入管は、軟質のポリ塩化ビニル製のホースである請求項１に記載の表面石張構造物の漏水を補修する補修工法。
【請求項３】
前記挿入工程にて、前記隙間孔に対して径の異なる注入管を選択的に挿入する請求項１又は請求項２に記載の表面石張構造物の漏水を補修する補修工法。
【請求項４】
前記隙間孔に挿入された複数の注入管の１つにポンプを介して充填材を注入する注入作業を行うと共に、前記注入作業中の注入管の圧力が閾値に達するか、前記注入作業中の注入管に隣接する注入管から前記充填材の噴き出しがあることを条件に、前記充填材の注入作業を次の注入管に移行する請求項１ないし請求項３のいずれか一項に記載の表面石張構造物の漏水を補修する補修工法。
【発明の詳細な説明】
【技術分野】
【０００１】
本発明は、表面石張構造物の漏水を補修する技術に関する。
【背景技術】
【０００２】
表面石張構造物の一つに、河川に設けられたえん堤がある。この種の構造物は、経年劣化により、内部に水の通り道が出来て漏水を起こすことがある。通常、表面石張構造物において、漏水を止める工事では、ボーリング機械などの削孔機械を用いて構造部の上部から注入口（削孔）を形成し、そこからセメントスラリーを注入して水の通り道を塞ぐようにしていた。尚、本件に関連する技術文献として下記のものがある。
【先行技術文献】
【特許文献】
【０００３】
【特許文献１】特開２００８−１９０１８１公報
【発明の概要】
【発明が解決しようとする課題】
【０００４】
しかしながら、上記工法は削孔機械を用いるので工事が大掛かりでコスト高であった。
本発明は上記のような事情に基づいて完成されたものであって、低コストであり、かつ止水性能に優れる表面石張構造物の漏水補修工法を提案することを目的とする。
【課題を解決するための手段】
【０００５】
本発明は、表面石張構造物の漏水を補修する補修工法であって、張石間に存在する隙間孔に、軟質又は可撓性を有する材料からなる注入管を挿入する挿入工程と、挿入した前記注入管を通じて水硬性の充填材を前記表面石張構造物の内部空隙へ充填する充填工程とを有し、充填した前記充填材により前記内部空隙を埋める。尚、表面石張構造物とは構造物の表面に石を張り合わせ、内部は低強度のコンクリートとした構造物を意味する。
【０００６】
この発明では、隙間孔（自然孔）を使用して充填材を注入する。そのため、充填材を注入する孔を削孔する必要がないことから、作業工程が少なくなり、かつ工事費用が安価となる。また、注入管を、軟質又は可撓性を有する材料としたので、隙間孔に対する挿入性がよい。しかも、注入管を隙間孔の奥まで確実に差し込めるので、充填材を表面石張構造物の内部空隙に確実に充填できる。
【０００７】
この発明の実施態様として以下の方法が好ましい。
・注入管を軟質のポリ塩化ビニル製のホースとする。特に一般に市販されている水道用ビニールホースであれば安価である。
【０００８】
・前記挿入工程にて、前記隙間孔に対して径の異なる注入管を選択的に挿入する。このようにすれば、隙間孔に対する注入管の挿入性が高まる。
【０００９】
・前記隙間孔に挿入された複数の注入管の１つにポンプを介して充填材を注入する注入作業を行うと共に、前記注入作業中の注入管の圧力が閾値に達するか、前記注入作業中の注入管に隣接する注入管から前記充填材の噴き出しがあることを条件に、前記充填材の注入作業を次の注入管に移行する。
【発明の効果】
【００１０】
本発明によれば、表面石張構造物の漏水補修工事を低コストで行うことが可能である。また、充填材を、表面石張構造物の内部空隙に確実に充填できるので、止水効果が高い。また、表面石張構造物表面の目視確認できる漏水箇所（水道）および空隙部に直接注入管を挿入することにより、充填材を確実に充填できるので、止水効果が高い。注入作業中の注入管の圧力が注入直後に閾値に達することにより張石背面の空洞が無く健全である確認ができる。
【図面の簡単な説明】
【００１１】
【図１】本発明の実施形態１におけるえん堤の縦断面図（補修工事前の状態を示す）
【図２】えん堤の正面図
【図３】えん堤の縦断面図（えん堤を抜水した状態を示す）
【図４】えん堤の縦断面図（注入管を挿入した状態を示す）
【図５】えん堤の正面図（張石間に注入管を挿入した状態を示す）
【図６】えん堤の縦断面図（内部空隙にセメントスラリーを注入した状態を示す）
【図７】えん堤の水平断面図
【図８】えん堤の縦断面図（補修工事後の状態を示す）
【図９】セメントスラリーの配合比を示す表
【図１０ａ】本発明の実施形態２においてグラウトホースに対する注入管の接続構造を示す断面図（直接接続の場合）
【図１０ｂ】本発明の実施形態２においてグラウトホースに対する注入管の接続構造を示す断面図（中継管を介して接続する場合）
【発明を実施するための形態】
【００１２】
＜実施形態１＞
本発明の実施形態１を図１ないし図９によって説明する。
図１は、河川に設けられたえん堤１０の断面図である。えん堤１０は、前面壁１１と後面壁１２との間に低強度のコンクリートを充填したコンクリート層１５を設けている。前面壁１１と後面壁１２は、図２に示すように、角型をした石材（以下、張石）１３を積み上げた石積み構造である。尚、えん堤１０が本発明の「表面石張構造物」の一例である。
【００１３】
えん堤１０は、経年劣化等によりコンクリート層１５に内部空隙（具体的には、コンクリート層の内部を前後に延びるクラックや張石背面の隙間）１７が出来て、そこを通り道として漏水を起こす場合がある（図１参照）。本実施形態は、コンクリート層１５の内部空隙１７をセメントで埋めることによって、漏水を止めるものである。以下、漏水を止める補修工法の説明を行う。
【００１４】
補修工法は、図３に示すようにえん堤１０を抜水した状態で行われるものであり、目地モルタル除去工程と、張石間の隙間孔（自然孔）１４に注入管３０を挿入する挿入工程と、注入管３０を通じて、セメントスラリーＳを注入する注入工程と、注入管３０を撤去する撤去工程などから構成されている。
【００１５】
＜目地モルタル除去工程＞
目地モルタル除去工程は、張石１３と張石１３の間の目地を埋める目地モルタルを除去する工程である。本実施形態ではえん堤１０の表面を清掃した後、目地モルタルを一斉除去する。そして、目地モルタル除去工程に続いて挿入工程が行われる。
【００１６】
＜挿入工程＞
挿入工程は、図４に示すように、張石間の各隙間孔１４に対して注入管３０を挿入する工程である。注入管３０は軟質性の材料、具体的には軟質のポリ塩化ビニル（以下、軟質ＰＶＣ）製であって、内径２２ｍｍ〜２５ｍｍであり、全長は１ｍ５０ｃｍ程度である。注入管３０の挿入深さは２０〜３０ｃｍ程度であり、挿入状態で、注入管３０が外側に約１ｍ程度露出する。尚、注入管３０は一般に市販されている水道用ビニールホースを用いると安価でよい。
【００１７】
係る注入管３０は水漏れを起こしている隙間孔１４を含め、張石間の隙間孔１４に概ね一定ピッチで挿入される。例えば、図５の例であれば、注入管３０の挿入ピッチは約２ｍ（張石の２個分）であり、横方向には、張石間の隙間孔１４に対して１つおきに、注入管３０が挿入される。また、縦方向の挿入ピッチは約１ｍ（張石の１個分）であり、各段ごとに注入管３０が挿入される。
【００１８】
また、挿入工程では、注入管３０の挿入に続いて、各注入管３０の周りに速乾性のセメントｇが充填される。これにて、注入管３０の周りの隙間を埋めることが出来る。また、張石間の隙間孔１４のうち、注入管３０が挿入されない部分は、目地樹脂モルタルによる目地埋めが行われる。そして、挿入工程が完了すると、次に注入工程が行われる。
【００１９】
＜注入工程＞
注入工程では、挿入工程で挿入した注入管３０を通じて、コンクリート層１５の内部空隙１７にセメントスラリー（本発明の「水硬性の充填材」の一例）Ｓを注入する。具体的には、注入管３０とモルタルポンプ５０との間をグラウトホース（ゴム製のホース）４０により接続する作業が行われる。そして、ホースの接続作業に続いて、モルタルポンプ５０を駆動させる。これにより、セメントスラリーＳがグラウトホース４０を通じて圧送され、注入管３０よりコンクリート層１５の内部空隙１７に注入される。
【００２０】
セメントスラリーＳの配合（一例）は、図９に示す通りである。セメントスラリー２８リットル当たり、水を１７リットルに、セメント（具体的には、ポルトランドセメント（普通））２５ｋｇと、防水材（無機質浸透性防水材）１．８５ｋｇと、ポリマー混和剤（カチオン性アクリルエマルジョン）２．００ｋｇと、添加剤（市販品で注入用に複数の混和剤を既配合（プレミックス）された製品）０．２５ｋｇを混合する。
【００２１】
そして、本実施形態では、セメントスラリーＳの注入作業を、１段目の注入管３０から１本づつ順々に行う。例えば、図５の例であれば、まず、１段目の左端に位置する注入管３０ａにグラウトホース４０を接続して、セメントスラリーＳの注入作業を行う。そして、セメントスラリーＳの注入作業は、次の条件１、条件２のうちいずれかが成立した時点で終了となる。
【００２２】
条件１・・注入作業中の注入管３０の圧力が閾値（具体的には０．１〜０．２Ｍｐａ）に達した場合である。
条件２・・注入作業中の注入管３０に隣接（左右および上部）するゴムホースからセメントスラリーＳの噴き出しがあった場合である。
【００２３】
尚、注入作業中の注入管３０の圧力が閾値に達したかどうかは、グラウトホース４０に設置された圧力計５５の指示値から読みとることが可能である。また、セメントスラリーＳの噴き出しの有無は、注入管３０の先端を注視すればよい。
【００２４】
図６の例であれば、注入作業中の注入管３０ａに隣接する注入管３０ｂからセメントスラリーＳが噴き出しており、その時点で注入管３０ａを通じた注入作業は終了する。そして、注入作業が終了したら、その注入管３０ａは針金等で口止めされ、続いて、注入作業は隣接する注入管３０ｂに移行する。
【００２５】
注入管３０ｂを通じたセメントスラリーＳの注入作業も、注入管３０ａの場合と同様に、上記した条件１、２のいずれかを満たすと、その時点で終了し、その後、注入作業は注入管３０ｃに移る。
【００２６】
そして、上記の要領で１箇所づつセメントスラリーＳの注入作業を行い、１段目についてセメントスラリーＳの注入が完了すると、２段目の注入に移る。このような注入作業を繰り返し行い、全段についてセメントスラリーＳを注入すると、注入工程は終了する。注入工程の終了時には、図７に示すように、コンクリート層１５の内部空隙１７がセメントスラリーＳで充填された状態となる。その後、充填したセメントスラリーＳが固化（水和反応により固化）すると、次に撤去工程が行われる。
【００２７】
＜撤去工程＞
撤去工程では、張石間の隙間孔１４に挿入した各注入管３０を引き抜いて撤去する作業が行われる。そして、注入管３０の引き抜き作業が完了すると、そこに、目地モルタルを充填して目地埋めする作業が行われる。かくして、一連の補修作業は完了する。そして、補修作業の完了時には、図８に示すように、コンクリート層１５の内部空隙１７、すなわち漏水の原因となる水の通り道が硬化したセメントで塞がれた状態となる。
【００２８】
以上説明したように、本補修工法では、張石間の隙間孔１４を使用してセメントスラリーＳを注入する。そのため、セメントスラリーＳを注入する注入孔を削孔する必要がないことから、作業工程が少なくなり、かつ工事費用が安価となる。また、大型の削孔機械を使用しないので足場Ｕ等の仮設備が軽微であり、従来工法に比べて、工期が短縮できる。
【００２９】
また、セメントスラリーＳを注入する注入管３０を軟質ＰＶＣ製のホースとした。軟質ＰＶＣ製のホースであれば、隙間孔１４の形状に合わせて変形するので挿入性がよい。しかも、隙間孔１４の奥まで確実に差し込めるので、セメントスラリーＳをコンクリート層１５の内部空隙１７に確実に充填できる。
【００３０】
また、本補修工法では、条件１、条件２のいずれかが成立するまでセメントスラリーＳの注入作業を行い、条件が成立すると、その注入管３０は口止めして、次の注入管３０に注入作業を移行する。このような作業手順を踏むことで、コンクリート層１５の内部空隙１７に対するセメントスラリーＳの充填ミスを犯す可能性が少なくなる。
【００３１】
というのも、注入作業中の注入管周辺の空隙にセメントスラリーＳをしっかりと充填出来ていれば、条件１、２のうちいずれかが成立するからである。
【００３２】
＜実施形態２＞
次に、本発明の実施形態２を図１０によって説明する。
実施形態１では、セメントスラリーＳを注入する注入管３０を１種だけ使用する例を説明した。実施形態２では、注入管３０を径サイズの異なる２組、すなわち通常サイズ（一例として内径２２ｍｍ）の注入管３０Ｌと小サイズ（一例として内径１２ｍｍ）の注入管３０Ｓを設けておき、張石間の隙間孔１４の大きさに応じて、それに合ったサイズの注入管３０を選択使用するものである。２組の注入管を選択使用すれば、小さな隙間孔１４でも、注入管を無理なく挿入できるので、作業性の向上が期待できる。
【００３３】
尚、径サイズの異なる２組の注入管３０Ｌ、３０Ｓに対してグラウトホース４０を共通接続するには、通常サイズの注入管３０Ｌへはグラウトホース４０を直接接続し（図１０ａ参照）、小サイズの注入管３０Ｓへは中継管４３を介してグラウトホース４０を接続すればよい（図１０ｂ参照）。
【００３４】
＜他の実施形態＞
本発明は上記記述及び図面によって説明した実施形態に限定されるものではなく、例えば次のような実施形態も本発明の技術的範囲に含まれる。
【００３５】
（１）上記実施形態では、表面石張構造物の一例として「えん堤」を例示したが、本発明の適用対象は「えん堤」に限定されるものではなく、ピア（ゲートを支持する水門柱）に適用することが可能である。また、上記実施形態では、注入管３０の一例として、軟質ＰＶＣ製のホースを例示したが、それ以外にも、軟質または可撓性を有するものであれば使用出来る。例えば、各種ゴム製ホース、シリコンチューブ、ウレタン製軟質ホース・ナイロンチューブ、テフロンチューブ（テフロンは「登録商標」）、ポリエチレンチューブおよびポリプロピレンチューブ等を使用することが可能である。
【００３６】
また、内部空隙１７に充填する充填材は実施形態にて例示したセメントスラリー（いわゆる普通のセメントスラリー）以外にも、水硬性であれば、次のものが使用出来る。例えば、膨張系セメントスラリー、非膨張系セメントスラリー、ベントナイト、フライアッシュセメントスラリー、骨材を適度に配合した流動性の高いモルタル、および市販品で注入用に既配合（プレミックス）された製品等を使用することが可能である。
【００３７】
尚、充填材の主材料となるセメントとしては、実施形態で例示した、ポルトランドセメント（普通）以外にも、次のものを使用することが出来る。例えば、各種ポルトランドセメント（早強、中庸熱、低熱、耐硫酸塩等）、高炉セメント、フライアッシュセメント等が使用できる。また、主材料に混和材を混合させてもよく、混和材としては高炉スラグ粉末・フライアッシュ・シリカヒューム・石灰石粉末・石英粉末・二水石膏・半水石膏および無水石膏等を使用できる。
また実施形態では、混和剤としてポリマー混和剤（カチオン性アクリルエマルジョン）を例示したが、ポリアクリル酸エステル（ＰＡＥ）・エチレン酢酸ビニル（ＥＶＡ）およびスチレンブタジエンゴムラテックス（ＳＢＲ）等を添加することができる。また、ポリマー混和剤以外にも、ＡＥ剤・減水剤・ＡＥ減水剤・高性能ＡＥ減水剤・流動化剤・分離低減剤・起泡剤・発泡剤・凝結硬化調整剤・急結剤・防錆剤防水剤および収縮低減剤等を添加することが出来る。
【符号の説明】
【００３８】
１０…えん堤（本発明の「表面石張構造物」の一例）
１１…前面壁
１２…後面壁
１３…張石
１４…張石間の隙間孔
１５…コンクリート層
１７…内部空隙
３０…注入管
Ｓ…セメントスラリー（本発明の「水硬性の充填材」の一例）
【図１】
2013060749.tif 000003
【図２】
2013060749.tif 000004
【図３】
2013060749.tif 000005
【図４】
2013060749.tif 000006
【図５】
2013060749.tif 000007
【図６】
2013060749.tif 000008
【図７】
2013060749.tif 000009
【図８】
2013060749.tif 000010
【図９】
2013060749.tif 000011
【図１０ａ】
2013060749.tif 000012
【図１０ｂ】
2013060749.tif 000013